(57)【要約】【課題】触感が人肌に似て、セロファンテープが容易に剥がせ、貼った跡の目立ち難く、指紋の付きにくい耐セロファンテープ性が良く（貼っても剥がれ落ちる）、更に凹みなどの復元性に優れ、かつ色調の調整が容易であり、かつ耐キャスター性、耐衝撃性などもあり、容易に製造可能で加工適性も優れた化粧材を提供すること。【解決手段】床用基材上に化粧シートを積層してなる床用化粧材において、前記床用基材と化粧シートの間に高分子ゲル層を設け、且つ化粧シートの表面保護層の合成樹脂に天然有機物からなるプロテインを含有してなること特徴とする。【選択図】  図１
2007253564.tif 000002
【特許請求の範囲】
【請求項１】
基材上に化粧シートを積層してなる化粧材において、前記床用基材と化粧シートの間に高分子ゲル層を設け、且つ化粧シートの表面保護層の合成樹脂に天然有機物からなるプロテインを含有してなること特徴とする化粧材。
【発明の詳細な説明】
【技術分野】
【０００１】
本発明は、保育園、幼稚園、介護施設、住宅、店舗、事務所、体育館など用いられる化粧材に関する。更に詳しくは、触感が人肌に似て、セロファンテープが剥がれ落ち、貼った跡の目立ち難く、指紋の付きにくく、更に耐衝撃性、耐キャスター性、生産性、凹みなどの復元性に優れた化粧材に関する。なお、床材、壁面、家具、キッチン、什器にも使用してもよい。
【背景技術】
【０００２】
木質系基材からなる板張り様の床用化粧材としては、合板に突き板を貼り、木工機械にて溝加工して、溝部を着色した後紫外線硬化型塗料を塗布し硬化させたものが知られている。しかしながら、突き板が天然木のため、色がばらつき、壁や天井、家具との色調の調和が困難であった。
【０００３】
また、木質系基材の表面に凹状溝を設け、凹状溝に導管着色合成樹脂塗料を塗布し、凹状溝以外の塗料を除去した後、木目柄導管凹部を形成し、凹状溝以外の木質系基材表面に透明合成樹脂塗料を塗布する方法が知られている。しかしながら、木質系基材と合成樹脂塗料からなる構成のため、キャスター付き椅子による傷付き耐性いわゆる耐キャスター性を出すことが困難であった（特許文献１）。また、一度凹みが出来ると復元しにくいといった問題があった。
【０００４】
また、木質系基材上に熱可塑性樹脂化粧シートを積層した床用化粧材も知られている。しかしながら、熱可塑性樹脂化粧シートが厚すぎると、ウエーブ状（巻き状態）で巻き取りにくく、木質系基材との連続ラミネート時にライン上でシートカットが困難なものとなる。よって生産性が上がらないため、熱可塑性樹脂化粧シートと木質系基材とをラミネートする際には、予め木質系基材と同等の大きさにカットした熱可塑性樹脂化粧シートを準備して、枚葉方式で、１枚１枚積層するなどの方法をとらなければならなかった（特許文献２）。
【０００５】
化粧紙を貼った組み立て式家具に大安売りを知らせるチラシ等をセロファンテープで貼ると表面保護層や紙基材層から剥離することがあり、シリコーン樹脂やポリエチレンワックスなどを添加していたが、触感がプラスチック近似になってしまった。（特許文献３）。
【特許文献１】特開昭５２−７６４０９号公報
【特許文献２】特開２００４−１７５９０号公報
【特許文献３】特開平５−２７８１７１号公報
【発明の開示】
【発明が解決しようとする課題】
【０００６】
本発明は前記問題点を解決するためになされたものであり、その課題とするところは、触感が人肌に似て、セロファンテープが容易に剥がせ、貼った跡の目立ち難く、指紋の付きにくい耐セロファンテープ性が良く（貼っても剥がれ落ちる）、更に凹みなどの復元性に優れ、かつ色調の調整が容易であり、かつ耐キャスター性、耐衝撃性などもあり、容易に製造可能で加工適性も優れた化粧材を提供することにある。
【課題を解決するための手段】
【０００７】
本発明はこの課題を解決するものであり即ち請求項１記載の発明は、床用基材上に化粧シートを積層してなる床用化粧材において、前記床用基材と化粧シートの間に高分子ゲル層を設け、且つ化粧シートの表面保護層の合成樹脂に天然有機物からなるプロテインを含有してなること特徴とする化粧材である。
【発明の効果】
【０００８】
本発明はその請求項１に記載の発明により、所定の高分子ゲル層を設けたことで、木質の暖かさを失わず、かつ人が転んだときや物を落としたときに、床が衝撃力エネルギーを吸収し、衝撃を受けて凹みが生じても、キャスターなどの動いた跡が変形を起こしても、高分子ゲルが流動して表面が平滑に戻るという効果がある。また、化粧シートの表面保護層の合成樹脂に天然有機物からなるプロテインを含有してなることにより、触感が人肌に似て、セロファンテープが容易に剥がせ、貼った跡の目立ち難く、指紋の付きにくい耐セロファンテープ性が良くなるという効果がある。
【発明を実施するための最良の形態】
【０００９】
以下、本発明を図面に基づき詳細に説明する。図１に本発明の化粧材の断面の構造を示す。木質系基材１の上に接着剤層２を介して高分子ゲル層３を設け、熱可塑性樹脂化粧シート４、更に表面保護層５、透明熱可塑性樹脂層６、Ｕ字溝１０、Ｖ字溝１１を設けてもよい。
【００１０】
木質系基材１としては、南洋材合板、パーティクルボード、中密度繊維板（以後ＭＤＦ）、日本農林規格に規定される普通合板が使用可能である。また、木紛添加オレフィン系樹脂からなる基材も使用可能である。厚みは３〜２５ｍｍ程度が好適である。
【００１１】
接着剤層２に用いる接着剤としては、公知の２液のウレタン変性ビニル樹脂からなる水性接着剤や１液酢酸ビニル樹脂エマルジョン系接着剤、湿気硬化型ウレタン樹脂系ホットメルト接着剤等が使用可能である。また熱可塑性樹脂ホットメルト接着剤も使用可能である。塗布量は、乾燥後の重さが３〜２０ｇ／ｍ２程度が接着性の観点から好適である。
【００１２】
高分子ゲル層３に用いる高分子ゲルとしては、厚みが０．０５〜２ｍｍ、２０℃雰囲気での圧縮弾性率が０．０１〜５ＭＰａ（ＪＩＳ  Ｋ７３１２−１９９６）となるものであれば特に限定しないが、シリコーンゲル、脂肪族多価アルコール、ポリエステルポリオール、ポリエーテルポリオール、ヒマシ油系ポリオール等のポリオールと、ポリイソシアネートからなる（環状イソシアネートも使えるが、弾性をだすためには脂肪族ポリイソシアネートが更に望ましい）ポリウレタンゲル、熱可塑性樹脂からなるゴム弾性樹脂が好適に使用可能である。具体的には、シス−１，４−ポリイソプレン構造を持つ天然ゴムを加硫したり、カーボンブラックを添加したゴム、スチレン−ブタジエンゴム、ブタジエンゴム、イソプレンゴム、ブチルゴム、クロロプレンゴム、エチレン−プロピレンゴム（共重合体）、アクリロノトリル−ブタジンエン（共重合体）、アクリルゴム、フッ素ゴム、シリコーンゴム、アイオノマー樹脂（三井・デュポンポリケミカル（株）製：「ハイミラン」）他、硫化ゴムなどの単体やこれらの混合物が使用可能である。また、高伸長率の弾性を示すゲルやスポンジゴム、ウレタンフォームなどの１０−４Ｎ／ｍ２程度の多孔質であって見かけ上の高弾性を有するものも使用可能である。
【００１３】
熱可塑性樹脂化粧シート４としては、非晶状態の結晶性ポリエステル樹脂、非結晶性ポリエステル樹脂、２軸延伸ポリエステル樹脂、ポリプロピレン樹脂、ポリエチレン樹脂などからなる単層あるいは複数の層からなるものが好適に用いられる。特には下層に着色熱可塑性樹脂層を設け、絵柄層を設けてから上面に透明熱可塑性樹脂層６を設ける方法が挙げられる。熱可塑性樹脂化粧シート４の厚みは、耐キャスター性、耐衝撃性、耐傷付き性、ハンドリング性、刃物摩滅度などを考慮すると、５０〜２００μｍが望ましい。図示しないが絵柄層としては、公知の不透明な無機、有機顔料からなる２液のウレタン系樹脂バインダー、アクリル樹脂と塩化ビニル−酢酸ビニル樹脂共重合体等からなるグラビアインキが使用可能である。
【００１４】
また、表面保護層５として、２液ウレタン系樹脂を乾燥後の塗布量６ｇ／ｍ２やアクリルウレタン樹脂の側鎖にオルガノポリシロキシ基が導入されたシリコーン変性アクリルウレタン樹脂を乾燥後塗布量５から１５ｇ／ｍ２とするのが望ましい。また、紫外線硬化型や電子線硬化型塗料を使っても良い。これらの樹脂へは必要に応じて公知のガラスビーズ（ＳｉＯ２系、平均粒径２から５μｍ）や紫外線吸収剤、光安定剤などを添加する。特に、伸びを考慮する場合は、２０から１００％（元の長さに対して）程度は伸びる材料を選択する。また、傷も考慮に入れる。
【００１５】
表面保護層５に絹、羊毛、卵殻膜の単体又はこれらの混合物からなるプロテイン１２を添加するが、粒径は２から１０μｍがコート時の筋防止や触感が粗くならないという観点から望ましい。また、プロテイン１２は、表面保護層のバインダー樹脂の分子骨格に組み込んでもよい。
【００１６】
すべり性を考慮して公知の紫外線吸収剤、光安定剤、ガラスビーズなどが添加された紫外線硬化型樹脂や２液ウレタン樹脂を塗布量６〜１５ｇ／ｍ２塗布しても良い。この場合、耐衝撃性試験、耐キャスター性試験の復元性を考慮にいれておいて、表面硬度を調節することが望ましい。
【００１７】
また、熱可塑性樹脂化粧シート４に金属ロールなどからなるエンボス版を押し当てて、Ｕ字溝１０、Ｖ字溝１１等を施してもよい。凹部の溝部を着色する場合、凹部着色インキ層は、公知の不透明な無機、有機顔料からなる１液、又は２液のウレタン系樹脂バインダーからなるグラビアインキが使用可能である。
【実施例１】
【００１８】
厚さ７０μｍの着色ポリプロピレンフィルム（リケンテクノス（株）製「リベスターＴＰＯ」）の片面に、グラビアインキ（東洋インキ製造（株）製「ラミスター」）で木目柄をグラビア印刷機により印刷した。その後、印刷を施した面とは逆の面にシリカ粉末を含有する２液ウレタン系プライマー樹脂を乾燥後の厚みが１μｍとなるようにグラビア塗工した。
【００１９】
前記印刷を施した面上に、アンカー剤としてポリエステルポリオールと硬化剤としてイソホロンジイソシアネートの２液ウレタン樹脂系接着剤を乾燥後の塗布量が１ｇ／ｍ２になるように塗工し、さらにこの上に、ホモポリプロピレン５０部、ランダムポリプロピレン５０部の混合物に紫外線吸収剤０．５部、ヒンダードアミン系光安定剤０．５部、熱安定剤０．２部を添加してマレイン酸変成したポリプロピレン系樹脂を乾燥後の厚みが８０μｍとなるようにし、さらに同時にその上に接着性樹脂を乾燥後の厚みが１０μｍとなるようにして、オゾンガスを吹き付けながら共押出しラミネートした。以上のようにして熱可塑性樹脂化粧シート４を得た。
【００２０】
前記熱可塑性樹脂化粧シート４の共押出ラミネート面上に、乾燥後の厚みが１ｇ／ｍ２となるように２液ウレタン樹脂からなるリコート層を設け、その後、ウレタンアクリレート（ダイセル・ユーシービ（株）製「Ｅｂｅｃｒｙｌ４８５８」）１００部とペンタエリスリトールテトラアクリレート（ダイセル・ユーシービ（株）製「ＰＥＴＡ−Ｋ」）２０部、ベンゾフェノン系光開始剤（ダイセル・ユーシービ（株）製「Ｅｂｅｃｒｙｌ  ＢＺＯ」）０．５部、ベンゾトリアゾール系紫外線吸収剤０．５部、ヒンダードアミン系光安定剤０．５部、ガラスビーズ２部、蚕の繭の廃材から粒径３から５μｍに粉砕したプロテインを３０重量部を添加した紫外線硬化型樹脂を厚さ５μｍとなるように塗布し、メタルハライドランプによる紫外線照射により硬化させて表面保護層５を設けた。
【００２１】
この表面保護層５を設けた熱可塑性樹脂化粧シート４のグラビア塗工した面に、２液ウレタン樹脂接着剤（東洋モートン（株）製「ＴＭ−５９３」）を乾燥後の塗布量が１０ｇ／ｍ２になるように塗工し、この面に２０℃雰囲気での圧縮弾性率が３．３ＭＰａ（ＪＩＳ  Ｋ７３１２−１９９６）のウレタンゲル（（株）エクシールコーポレーション製：「ハイパーゲル  硬度５０」）により厚み０．１ｍｍの高分子ゲル層を設け、化粧板基材１として厚み１２ｍｍ×３０３ｍｍ×１８１８ｍｍのラワン合板を用い、この表面に接着剤層２として２液水性エマルジョン接着剤（中央理化工業（株）製「リカボンド」（ＢＡ−１０Ｌ／ＢＡ−１１Ｂ＝１００／５」））をウエット状態で１００ｇ／ｍ２に塗工したあと、前記高分子ゲル層を設けた面とをラミネータにて張り合わせ、１２時間養生後、端部の実加工及び木質系基材まで達する溝加工してＶ字溝を設けた後、２液ウレタン樹脂着色剤にて目地着色を行い本発明の化粧材を得た。
【００２２】
＜比較例１＞
実施例１において高分子ゲル層３を設けなかった以外は実施例１と同様にして化粧材を作製した。
【００２３】
＜性能評価＞
耐キャスター性試験として、ポリカーボネート製のダブルキャスター（直径４０ｍｍ、１輪の幅９ｍｍ、２輪間の幅１８ｍｍ）に２５ｋｇの重りで荷重をかけ（約２４５Ｎ）、１万回（１ストローク２０ｃｍ以上、５千往復）、キャスターを速度２０ｃｍ／秒で床用化粧材上を動かした。その後の痕について観察した結果、外観上の異常は無かった。
【００２４】
耐衝撃性試験として、本来は、塗膜の評価法である、デュポン式落球試験（ＪＩＳ  Ｋ５４００）に準拠して試験を行ったが、大きな問題はなかった。
【００２５】
耐セロファンテープ試験として、幅２５ｍｍのセロファンテープ（ニチバン株式会社登録商標）を床材の表面に貼り付け、室温２０℃で１分、１日後、７日後、及び４０℃の雰囲気で１分、１日後、７日後に剥離試験を行ったがはがれおち、大きな問題はなかった。
【００２６】
【表１】
2007253564.tif 000003
【産業上の利用可能性】
【００２７】
本発明は、保育園、幼稚園、介護施設、住宅、店舗、事務所、体育館など用いられる化粧材に関する。更に詳しくは、触感が人肌に似て、セロファンテープが容易に剥がせ、貼った跡の目立ち難く、指紋の付きにくく、更に耐衝撃性、耐キャスター性、生産性、凹みなどの復元性に優れた化粧材に関する。なお、床材、壁面にも使用してもよい。
【図面の簡単な説明】
【００２８】
【図１】本発明の床用化粧材の一実施例の断面の構造を示す説明図である。
【符号の説明】
【００２９】
１…木質系基材
２…接着剤層
３…高分子ゲル層
４…熱可塑性樹脂化粧シート
５…表面保護層
６…透明熱可塑性樹脂層
１０…Ｕ字溝
１１…Ｖ字溝
１２…プロテイン
【図１】
2007253564.tif 000004